Brevet FR2594381A1 — publié le 19870821

i FILMS COMPOSITES POLYESTER TRANSPARENTS UTILISABLES NOTAMMENT POUR L'OBTENTION DE FILMS METALLISES A HAUTE BRILLANCE La présente invention concerne des films composites multicouches ayant une excellente transparence, une bonne machinabilité et conduisant après métallisation à des films à brillance élevée. On a déjà proposé des films thermoplastiques tels que des films polyesters destinés à la métallisation et conduisant après métallisation à des films utilisables notamment comme surfaces réfléchissantes à hautes performances. Ces films doivent avoir une rugosité de surface très faible sur la face métallisable, afin d'obtenir d'excellentes propriétés réflectives de la couche de métal; la nécessité d'avoir une rugosité de surface très faible entraîne cependant des difficultés sérieuses lors de l'enroulement du film sur les machines industrielles: la machinabilité du film (aptitude du film a être enroulé de manière satisfaisante à grande vitesse sur les machines industrielles) demande à être améliorée. On a ainsi proposé d'utiliser des films contenant une faible quantité de très fines particules; ces films ne possèdent donc pas une transparence maximale et de ce fait ont un pourcentage de lumière dispersée relativement élevé: les films métallisés qui en résultent ne peuvent alors être utilisés dans l'application surface réfléchissante que du côté de la face métallisée qu'il est cependant nécessaire de protéger par dépôt d'un vernis protecteur. Ces films présentent globalement une machinabilité insuffisante, nécessitent la présence d'un vernis protecteur sur la couche métallisée et ne peuvent pas, dans certains cas, être utilisés coumme films réflecteurs lorsque la réflection s'effectue au travers de la couche non métallisée du film. Autrement dit, dans ces applications, il faut souligner qu'on ne peut pas utiliser à titre de couche protectrice du film métallisé, le film lui-même. Ont été également recommandés, pour utilisation en application surface réfléchissante, des films polyesters non chargés sur lesquels on a déposé, avant métallisation et entre les étirages, un dépôt de très fines particules de silice. Ces films ont un pourcentage de lumière dispersée très faible et donc de ce fait une bonne transparence, mais une machinabilité insuffisante. Par ailleurs, la résistance à l'abrasion est faible. De tels films sont décrits dans le brevet français 2 178 119. On a également proposé l'emploi de films coextrudés constitués de deux couches étirées, l'une étant chargée et amenant les propriétés de glissant (machinabilité), l'autre n'étant pas chargée et ayant donc une surface à très faible rugosité et destinée à recevoir la couche métallisée brillante. Les films métallisés coextrudés posséderont obligatoirement un vernis protecteur déposé ultérieurement sur la couche métallisée. De tels films, qui ne sont pas par ailleurs totalement transparents et qui possèdent un pourcentage de lumière dispersée relativement élevé, sont par exemple décrits dans le brevet américain 4 307 150; l'utilisation d'un vernis protecteur offre l'inconvénient d'exiger une opération industrielle supplémentaire et de réduire la brillance du film, mais ce dépôt est rendu nécessaire par le fait que l'on ne peut pas utiliser, en tant que couche protectrice, la couche non métallisée du film puisque celle-ci, chargée n'a pas les qualités de transparence requises. Il n'existe donc pas à ce jour des films ayant simultanément une excellente transparence, une rugosité de surface faible, une bonne machinabilité, une bonne résistance à l'abrasion et conduisant après métallisation à des films ayant une brillance élevée. Il se posait donc le problème de réaliser de tels films. L'invention répond précisément à ce but et apporte dans le domaine des films composites une solution au problème précédent. Plus précisément, un des objets de la présente invention est constitué par des films composites thermoplastiques transparents, étirés, à faible rugosité de surface, constitués par une couche centrale (A) essentiellement non chargée et recouverte sur au moins une de ses faces par une couche (B) chargée contenant de fines particules à l'état dispersé, le film étant caractérisé en ce qu'il possède l'ensemble des propriétés suivantes: - pourcentage de lumière dispersée 2 594381 c/d rôle de revêtement protecteur. Dans le cadre de l'invention, et c'est ce qui constitue un autre objet de la présente invention, les films composites présentent les caractéristiques suivantes: - pourcentage de lumière dispersée à 50 micromètres et inférieure ou égale à 200 micromètres. La transparence et donc la valeur du pourcentage de lumière dispersée du film (soit y) sont évidemment fonction de l'épaisseur x du film. Les films, tels que précédemment définis, et dont le pourcentage de lumière dispersée satisfait à l'inéquation suivante: y - x + 0,5 (x en micromètres) et préférentiellement à l'inéquation suivante: y 500 constituent un objet préférentiel de la présente invention. Les films de l'invention comprennent au moins une couche externe (B) remarquable, en ce sens, qu'elle contient à l'état dispersé-de fines particules ayant des dimensions caractéristiques et utilisées en quantités caractéristiques. C'est en effet un choix particulier de charge qui permet d'induire au niveau du film métallisé un compromis intéressant entre les propriétés de transparence, de machinabilité, de pourcentage de lumière dispersée et de brillance. Il a en effet été constaté que des films ayant au moins une couche (B) et contenant de 0,1 à 1 % de particules ayant un diamètre médian en volume compris entre 0,6 et 1,5 micromètre, l'épaisseur de la couche (B) étant au plus égale à 3 micromètres, convenaient bien dans le cadre de la présente invention. Ces films constituent donc un autre objet de la présente invention; préférentiellement l'épaisseur de la couche B est au plus égale à 1,5 micromètre et est avantageusement comprise entre 0,3 et 0,8 micromètre. Selon une variante avantageuse de la présente invention, les particules présentes dans la couche (B) ont un diamètre médian en volume compris entre 0,6 et 1 micromètre. Avantageusement, dans le domaine des films minces, la couche (B) contient de 0,3 à 1 % de charge dont le diamètre médian en volume est compris entre 0,6 et 1 micromètre, alors que l'épaisseur de la couche (B) est inférieure à 1,5 micromètres. Les particules présentes dans les couches (B) peuvent correspondre à de fines particules introduites dans la composition polymérique et/ou à des particules provenant de résidus catalytiques ou d'adjuvants de précipitation. Préférentiellement la rugosité est apportée par introduction de fines particules inertes dans la composition polymérique conduisant après étirage à la couche (B). La nature des particules inertes ajoutées dans la couche (B) peut être très variée: il peut s'agir de particules minérales (oxydes ou sels des éléments des groupes II, III et IV de la classification périodique des éléments) ou encore de particules polymériques. A titre illustratif, on peut citer parmi les charges utilisables: la silice, les silicoaluminates, le carbonate de calcium, MgO, A1203, BaS04, TiO2... Avantageusement, on utilisera à titre de charge du carbonate de calcium naturel ou synthétique. Lorsque les films de la présente invention comprennent deux couches (B) en tant que faces extérieures, ces deux couches (B) peuvent, dans le cadre précédemment défini, différer entre elles par la quantité de fines particules présentes, par le diamètre médian en volume de ces particules, ou encore par l'épaisseur de la couche; selon une variante préférentielle, les deux couches (B) sont identiques. La couche (A) constituant la couche centrale des films 259438 1 composites de la présente invention est préférentiellement une couche ne contenant pas de fines particules susceptibles d'influer sur le pourcentage de lumière dispersée et/ou sur la rugosité de surface. Il est cependant possible, notarmmnent dans le cas de recyclage d'une partie des films de la présente invention, lors de la préparation d'un nouveau lot de films, d'utiliser en tant que composition polymérique destinée à engendrer la couche (A), une composition contenant au plus 100 ppm de charge susceptible d'influer sur le pourcentage de lumière dispersée et/ou sur la rugosité de surface. Cette dernière indication n'est qu'une illustration qui en aucun cas ne doit être considérée comme une limitation. Les films de la présente invention sont remarquables en ce sens qu'ils présentent également une excellente résistance à l'abrasion. Ce résultat est observé notamment dans le cadre des films dits minces. La mise en évidence de la résistance à l'abrasion est commodément établie en mesurant les valeurs du coefficient de frottement film sur métal durant le déroulement du film. Ce coefficient appelé,k correspond à une friction du film passant à vitesse lente sur des rouleaux ou galets métalliques fixes. Le coefficient Mk voit sa valeur se stabiliser en général après le passage d'un certain nombre de mètres de bande: le coefficient ?k est en pratique stabilisé après 10 m de défilement de 1l bande. C'est pourquoi on mesure le pk à l'instant initial [(?k)O]et après défilement de 10 m et 400 m de bande [(Mk)10] et [(4k)400]; la méthode de mesure sera définie plus loin. Lorsque le film résiste à l'abrasion, on constate que la valeur du Jk demeure pratiquement constante durant le défilement de la bande: l'élévation du pk avec la quantité de bande défilée constitue donc une mesure de la résistance du film à l'abrasion. Par ailleurs, l'apparition de poudre ou poussière sur le galet durant le défilement du film constitue un test commode pour estimer l'abrasion. Les films de la présente invention sont remarquables en ce sens qu'ils présentent une variation faible du/k durant le défilement du film. Cette variation dénomméeA k est caractérisée de la manière 94381 suivante k k)400 - k)lO x lOO 40 (/k) 10 préférentiellement la valeur du Zk est au plus égale à 25. Les films composites de la présente invention sont avantageusement des films polyesters composites qui sont constitués, tant dans la couche (A) que dans les couches (B), de polyester cristallin ou semi-cristallin. La description qui va suivre va être axée sur les films polyesters: ceux-ci sont obtenus à partir de polyesters connus par euxmmnes, ayant après les traitements usuels d'extrusion, d'étirage et de thermofixation des propriétés mécaniques satisfaisantes leur permettant de jouer le rôle d'un film support (module élevé, stabilité dimensionnelle...); les polyesters peuvent être tout polyester filmogène linéaire ou essentiellement linéaire conduisant à des polyesters cristallins ou semi-cristallins et tels qu'obtenus à partir d'un ou de plusieurs diacide(s) carboxylique(s) ou de leurs esters d'alkyle inférieur (acide téréphtalique, acide isophtalique, acide naphtalènedicarboxylique-2,5, acide naphtalènedicarboxylique-2,6, acide naphtalènedicarboxylique-2,7, acide succinique, acide sébacique, acide adipique, acide azélaique, acide diphényldicarboxylique et acide hexahydrotéréphtalique) et d'un ou plusieurs diols ou polyols comme l'éthylèneglycol, le propanediol-1,3, le butanediol-1,4, le néopentylglycol et le cyclohexanediméthanol-l,4, les polyoxyalkylèneglycol (polyorxyéthylèneglycol, polyoxypropylèneglycol ou leurs copolymnères statistiques ou séquences). Généralement, les polyesters utilisés sont des homopolymères ou des copolymères comportant essentiellement des motifs téréphtaliques d'alkylène; de préférence lesdits polyesters comportent au moins 80 % en poids de motifs téréphtalate d'éthylèneglycol et, plus préférentiellement encore, au moins 90 % en poids de tels motifs. Le polyester peut être également un mélange de plusieurs polycondensats dont 80 % en poids et de préférence 90 % en poids sont du polytéréphtalate d'éthylèneglycol. Avantageusement, le polyester est un polytéréphtalate d'étylèneglycol dont la viscosité intrinsèque VI mesurée à 25 C dans l'o-chlorophénol est comprise entre 0,6 et 0,75 dl/g. La préparation de tels polyesters est connue en soi. Les catalyseurs, stabilisants et additifs mis en oeuvre dans le cadre de la présente invention ne sont pas critiques. L'évidence de l'aptitude à la cristallisation ou de la cristallinité des polymères est révélée par tout moyen bien connu du spécialiste conmme par exemple par analyse thermique différentielle o l'on met en évidence des pics de fusion cristalline. Dans ce contexte on peut se référer à l'article de S.H. LIN et J.L. KOENIG dans Journal of Polymer Science Symposium 71, 121-135 (1984); le taux de cristallinité de la couche de polymère dans le film croit avec l'élévation de la surface du pic observé en analyse thermique différentielle et est évidenmment fonction de la nature du polymère et des traitements physiques (étirage...) et/ou thermiques qu'il a subi (thermofixation). Le test de densité (variation importante de la densité) permet également de vérifier de manière simple si le polyester est à l'état cristallin ou semi-cristallin. Les films composites de la présente invention peuvent être obtenus par des procédés variés conventionnels. Par simplification, l'exposé va être axé par souci de clarté sur l'obtention de films cosxtrud s conduisant à un film amorphe devenant cristallin ou semi-cristallin après étirage. Ainsi les films, tels que les films polyesters, sont obtenus avantageusement par coextrusion en alimentant une filière multicanaux ou une boite de répartition, d'une part avec un polyester non chargé conduisant à des films amorphes devenant cristallin ou semi-cristallin, après avoir été soumis à un traitement d'étirage puis à un traitement de thermofixation, et d'autre part avec un polyester chargé devenant cristallin ou semi-cristallin après étirage et thermofixation. L'étirage, dans le cadre de la présente invention, consiste au moins en un étirage monodirectionnel effectué sur un film amorphe composite, de manière à conférer au film un ensemble satisfaisant de propriétés mécaniques (modules élevés, bonne stabilité dimensionnelle...). Il peut donc s'agir d'un monoétirage ou d'un biétirage effectué successivement ou simultanément dans deux directions en général orthogonales, ou encore de séquences d'au moins 3 étirages o la direction d'étirage est changée à chaque séquence. Par ailleurs, chaque étirage monodirectionnel peut lui-même être effectué en plusieurs étapes. On pourra ainsi associer des séquences d'étirage commne par exemple deux traitements successifs de biétirage, chaque étirage pouvant être effectué en plusieurs phases. Enfin selon une variante avantageuse de la présente invention, les films tels que précédeFmment définis ont subi un traitement de biétirage dans deux directions orthogonales entre elles. Plus précisément, l'étirage peut être effectué de manière successive tout d'abord dans la direction de la machine (étirage longitudinal), puis perpendiculairement à la direction de celle-ci (étirage transversal) ou inversement, c'est-à-dire que l'on effectue alors un étirage transversal suivi d'un étirage longitudinal. Les données qui vont suivre se rapportent plus spécialement aux polytéréphtalates d'alkylèneglycol et notamment au polytéréphtalate d'éthylèneglycol. Généralement, pour ce dernier, l'étirage longitudinal est effectué à un taux de 3 à 5 (c'est-à-dire que la longueur du film étiré représente de 3 à 5 fois la longueur du film amorphe) et à une température de 80 à 100 C pour le polyester et l'étirage transversal est effectué avec un taux de 3 à 5, à une température de 90 à 120 C. L'étirage peut également être effectué de manière simultanée, c'est-àdire simultanément dans le sens longitudinal et dans le sens transversal, par exemple avec des taux de 3 à 5 et à une température de à 120 c. Selon le choix des conditions d'étirage il est possible de générer des morphologies particulières de surface, telles que la présence de cavités entourant une protubérance. Cette possibilité de générer des morphologies particulières dépend en outre du choix du polymère et de ses adjuvants. Les films composites de la présente invention peuvent être utilisés dans des domaines variés comme par exemple dans le domaine magnétique (fabrication de bandes et de matériaux magnétiques, notamment à usage vidéo, après dépôt d'enduit magnétique ou de films très minces de matériau ferromagnétique...). Ils sont également particulièrement intéressants pour l'obtention de films métallisés. Cette utilisation constitue également un objet de la présente invention. Les films métallisés obtenus dans le cadre de l'invention sont particulièrement appropriés à être utilisés à titre de surfaces réfléchissantes, planes ou courbes (surface parabolique...). Après métallisation dans des conditions connues, à l'aide des techniques connues comme par exemple l'évaporation sous vide, le placage ionique, la pulvérisation cathodique, avec dépôt d'or, d'argent, de cuivre ou d'aluminium..., les films composites métallisés, après éventuellement dépôt d'un revêtement protecteur, sont en général fixés à l'aide d'une couche adhésive sur un support approprié. Ces surfaces réfléchissantes fonctionneront donc soit au travers de la couche polymérique transparente, soit à travers une couche de vernis protecteur déposée sur la couche métallisée. La brillance du film métallisé peut être déterminée à l'aide de toute technique connue comme par exemple à l'aide d'un brillancemetre ou d'un goniophotomètre. Dans ce contexte, on pourra utiliser avantageusement un brillancemètre du docteur LANGE, l'appareil étant étalonné (graduation 100) à l'aide d'un miroir argenté. Les brillances du film métallisé sont mesurées par reflexion lumineuse, soit directement, soit indirectement à travers le film composite lui-même. On constate, pour les films de l'invention, que l'écart de mesure entre les deux valeurs de brillance (écart de brillance) est inférieur à 15 % et souvent inférieur à 10 %. Les films coextrudés de l'invention, métallisés sur une de leurs surfaces et dont l'écart de brillance est inférieur à 15 %, constituent également un objet de la présente invention. Ces films possèdent généralement une valeur de brillance supérieure à 120 (norme DIN 67-530). Les propriétés des films composites de la présente invention, les caractéristiques des charges introduites, les propriétés optiques de brillance sont définies de la manière suivante: Rugosités La rugosité d'un film s'exprime généralement au moyen de 2 valeurs: - une valeur correspondant à la rugosité totale Rt - une valeur correspondant à la rugosité moyenne Ra (également appelée CLA selon les termes anglais 'center line average"). La rugosité totale Rt et la rugosité moyenne Ra sont définies et leurs mesures sont décrites dans la norme internationale ISO R 468. La rugosité totale est mesurée selon la norme internationale à l'aide d'un appareil PERTHIEN S.6.P. La mesure correspond à la moyenne de 10 résultats, les divers facteurs de mesure étant choisis de la manière suivante: valeur de la longueur d'onde limite ou cut-off: 0,08 micron; longueur de palpage 1,5 mm; rayon de courbure du palpeur: 3 microns; force d'appui du palpeur 30 mg. Pourcentage de lumière dispersée: cette mesure caractérise la turbidité des films, elle est effectuée selon la norme ASTM D 100. Coefficient de friction:/s; d C'est la détermination de la friction film/film mesurée au démarrage (coefficient statique) et en régime (valeur dynamique) quand un film se déplace par rapport à un autre à faible vitesse. Cette mesure est réalisée suivant la norme 311 A British Standard 2782. Coefficient de friction film/métal:ik Le coefficient 4k est mesuré selon une méthode analogue à celle décrite page 11, (paragraphe 3), dans la demande de brevet européen 66 997, avec cependant modification de certains paramètres de mesure, de manière à pouvoir élever la vitesse de défilement (vitesse de défilement m/minute; angle d'embarrage: 195 C; largeur de bande: 2,5 cm). Caractéristiques des charges Diamètre médian en volume Le diamètre médian en volume est le diamètre sphérique équivalent correspondant à 50 % du volume de l'ensemble des particules lu sur la courbe de distribution cumulée reliant le % volumique au diamètre des particules. Par diamètre équivalent sphérique d'une particule, on entend le diamètre d'une sphère ayant un volume équivalent à celui de la particule. il La courbe de distribution des tailles de particules est établie selon les diverses méthodes décrites dans l'art antérieur et notamnent par photométrie sous centrifugation à l'aide de l'appareillage HORIBA/CAPA 500. Cette méthode permet de mesurer la variation d'absorbance d'une suspension dans laquelle les particules sédimentent en fonction du temps t. Cette absorbance est définie par la relation Ln Io I et elle est reliée aux caractéristiques de la suspension par la formule: - oLn Io= K E (dx) n(dx) (dx) x x x I - i-dx Io: lumière transmise par le liquide pur I:lumière transmise par la suspension K: constante fonction de la concentration de la suspension et de l'épaisseur de la cellule E (dx): coefficient d'extinction (pris égal a 1 quelque soit le diamètre) n (dx):nombre de particules de diamètre dx. La vitesse de sédimentation est reliée au diamètre équivalent sphérique des particules par la formule de Stockes. (cf. ouvrage de T. ALLEN: particle size measurement Third edition 1981). Détermination de la brillance La brillance est déterminée en mesurant la lumière réfléchie par le film en utilisant un brillancemètre du Dr LANGE, selon la norme DIN 67-530. Les exemples qui suivent illustrent l'invention. Exemple 1 On réalise un film composite deux couches de polytéréphtalate d'éthylèneglycol, la couche externe B étant chargée, la couche A ne l'étant pas. Les polymères de polytéréphtalate d'étylèneglycol ont été obtenus par transestérification à partir de téréphtalate de diméthyle et d'éthylèneglycol en utilisant, comme catalyseur d'interéchange, l'acétate de manganèse suivi d'une polycondensation avec comme catalyseur l'antimoine, qui amène la viscosité du polymère à VI = 0,64. La charge présente dans la couche B au taux pondéral de 0,35 % (soit 3500 ppm) est un carbonate de calcium introduit sous forme de suspension glycolique incorporée dans le milieu réactionnnel en fin d'interéchange. La répartition granulométrique est caractérisée par le diamètre médian en volume: 0v médian = 0,7 micron (mesuré à 1'HORIBA/CAPA 500). L'épaisseur totale du film est: 12 microns. L'%paisseur de la couche (B) est de 0,8 micron Le rapport de l'épaisseur de la couche (B) à la couche (A) est de 7,1 %. On obtient ainsi, après un biétirage effectué dans les conditions habituelles (longitudinal puis transversal), un film composite présentant les caractéristiques suivantes: - pourcentage de lumière dispersée: 0,3 rugosité Rt = 0,09 micron -rugosité Ra =0,011 micron face externe (B) rugosité R = 0,05 micron - rugosité Ra = 0,003 micron face externe (A) coefficient de friction statique p s = 0,53 film/film - coefficient de friction dynamique1d = 0,38 film/film (couche A/couche B) - coefficient de friction "k (film/métal) (jk)10 = 0,2 -A k = 15 Ce film est métallisé sous vide à l'aide de vapeur d'aluminium. La brillance mesurée côté métal est de 132 alors qu'elle est encore de à travers le film; l'écart de brillance est de 5,3 %. Contre-exemple 1 Lorsque l'on substitue dans la couche (B) le carbonate de calcium par un autre carbonate de calcium ayant un diamètre moyen de 0, 4 micron et utilisé en même quantité, on observe les résultats suivants: pourcentage de lumière dispersée = 0,3 ts >1,5 d non mesurable (pulsations) tk =75 Cet exemple comparatif montre l'influence caractéristique du diamètre médian de la charge. Exemple 2 Selon le mode opératoire de l'exemple 1, on réalise un film trois couches ayant une épaisseur globale de 23 microns. Les deux couches externes de 0, 4 micron d'épaisseur sont chargées du même carbonate de calcium que dans l'exemple précédent. - taux pondéral de charge: 0,4 % (4000 ppm) - 0v médian: 0,7 micron On trouve pour le film - le rapport de l'épaisseur d'une couche (B) à celle de la couche A est égal à 1,8 % - -purcentage de lumière dispersée: 0,4 rugosité des couches (B) RT = 0,1 micron R = 0,01 micron a Les coefficients de frictions sont les suivants: s = 0,6 - Pd = 0,5 - =k 0,2 = 20 %k Le film obtenu a été métallisé comme à l'exemple 1. Les valeurs de brillance sont les suivantes: Face métallisée: 130 Face non métallisée: 120. L'écart de brillance est de 7,7 % Contre-exemple 2 A titre de contreexemple, on réalise un film trois couches ayant une épaisseur de 36 microns. Les deux couches externes de 1,5 microns d'épaisseur sont chargées avec du carbonate de calcium. - taux pondérai de charge: 0,2 % (2000 ppm) - 0v médian: 1,7 microns On trouve pour le film - pourcentage de lumière dispersée: 1,4 - rugosité RT = 0,17 micron Ra = 0,011 micron Les coefficients de frictions sont les suivants: -/s = 0,35 -/d = 0,26 -k = 0,2 - k = 0 Les brillances ont été mesurées sur un film métallisé correspondant. Face métallisée: 105 Face non métallisée: 85 L'écart de brillance est de 19 %. Exemple 3 Comrnme dans l'exemple 2, on réalise un film trois couches ayant une épaisseur de 100 microns. Les deux couches externes de 0,7 micron d'épaisseur sont chargées du même carbonate de calcium que dans l'exemple 2. - taux pondérai de charge: 0,15 % (1500 ppm) - 0v médian: 0,7 micron On trouve pour le film - le rapport de l'épaisseur d'une couche (B) à celle de la couche A est égal à 0,7 % - pourcentage de lumière dispersée: 0,6 2 594381 - rugosité des couches (B) RT = 0,11 micron R = 0,01 micron a Les coefficients de frictions sont les suivants: -/s = 0,45 -Ad= 0,38 - k = 0, 2 - k 10 (le àrk a été vérifié sur un film 12 microns équivalent, c'est-àdire ne différant du film de l'exemple 3 que parl'épaisseur de la couche coeur). Ce film a été métallisé. Les valeurs de brillance sont les suivantes: Face métallisée: 132 Face non métallisée: 115 L'écart de brillance est de 12,9 % Exemple 4 Comme dans l'exemple 2, on réalise un film trois couches ayant une épaisseur de 175 microns. Les deux couches externes de 1,5 microns d'épaisseur sont chargées avec du carbonate de calcium. - taux pondéral de charge: 0,1 % (1000 ppm) - 0v médian: 0,7 micron On trouve pour le film - le rapport de l'épaisseur d'une couche (B) à celle de la couche A est égal à 0,8 % - pourcentage de lumière dispersée: 0,8 rugosité des couches (B) RT = 0,10 micron Ra = 0,01 micron Les coefficients de frictions sont les suivants: -4s = 0,4 = 0,35 k= 0,2 - A- k = 20 (mesuré par équivalence) Les valeurs de brillance ont été effectuées sur le film métallisé: Face métallisée: 129 Face non métallisée: 113 L'écart de brillance est de 12,4 % REVENDICATIONS 1 - Films composites thermoplastiques polyester transparents étirés, à faible rugosité de surface, constitués par une couche centrale (A) essentiellement non chargée et recouverte, sur au moins une de ses faces, par une couche (B) chargée contenant de fines particules à l'état dispersé, le film étant caractérisé en ce qu'il possède l'ensemble des propriétés suivantes: - pourcentage de lumière dispersée T 40,12 3 - Films selon les revendications 1 et 2, ayant une épaisseur x exprimée en m icromtre et une valeur de pourcentage de lumière dispersée y satisfaisant aux inéquations suivantes: 4 - Films selon l'une des revendications précédentes, ayant au moins une couche (B) contenant de 0,1 à 1 % de particules ayant un diamètre médian en volume compris entre 0,6 et 1,5 micromètres, et dont l'épaisseur de la couche (B) est au plus égale à 3 micromètres. - Films selon la revendication 4, dans lesquels l'épaisseur de la couche (B) est au plus égale à 1,5 micromètres. 6 - Films selon les revendications 4 et 5, ayant une épaisseur globale comprise entre 5 et 50 micromètres et dont la couche (B) contient de 0,3 a 1 % de charge de diamètre médian en volume, compris entre 0,6 et 1 micromètre. 7 - Films selon l'une des revendications précédentes, ayant au moins une couche (B) et tels qu'ils satisfont l'inéquation suivante: Ak>)400 - (k) 1o _-' =x 100 de bande. 8 - Films polyesters selon la revendication 7, dans lesquels le coefficient Amk est au plus égal à 25. 9 - Utilisation des films composites selor> l'une des revendications 1 à 8 pour l'obtention de films métallisés. - Films métallisés obtenus par métallisation, par tout moyen connu des films composites, selon l'une des revendications 1 à 7. 11 - Films métallisés obtenus par métallisation sur une de leurs surfaces d'un film composite tels que définis dans l'une des revendications 1 à 8, et dont l'écart de brillance entre les deux faces est inférieur à 15 %.